FR 2715593 A1 19950804 FR 9401314 A 19940201 i BANDES OU TOLES D'ALUMINIUM A PROPRIETES OPTIQUES REPRODUCTIBLES ET AMELIOREES L'invention concerne des tôles ou bandes d'Al à propriétés optiques améliorées. Les tôles ou bandes destinées aux réflecteurs doivent présenter une haute réflectivité, une faible diffusivité et une bonne aptitude aux opérations de brillantage et d'anodisation finales, en un temps faible compatible avec les vitesses industrielles élevées de défilement des bandes. Jusqu'ici, le seul paramètre pris en compte pour obtenir ces propriétés était la rugosité superficielle Ra, qui devrait être inférieure à une certaine valeur limite (voir par exemple la demande EP-A-0495755). Or, il s'est avéré que cette caractéristique seule est insuffisante pour obtenir de façon reproductible les qualités optiques requises telles que: - une réflectivité élevée, par exemple supérieure à 70% à l'état brut de laminage à froid et supérieure à 80% à l'état brillanté, dans la direction spéculaire - une diffusivité (ou voile) faible inférieure à 15% à l'état brut et inférieure à 5% à l'état brillanté, hors de la direction spéculaire, en lumière blanche, ces valeurs étant mesurées selon les normes ISO 7668 et 7669. Az La demanderesse a trouvé que pour obtenir de façon reproductible des propriétés optiques élevées, on doit prendre en compte non seulement les caractéristiques géométriques de la surface mais aussi la structure métallurgique de la tôle ou de la bande. Il a été trouvé qu'un paramètre dénommé profondeur d'abrasion H(5/95) déterminé sur métal brut est directement corrélé à l'indice de voile mesuré soit sur métal brut de laminage à froid soit après un brillantage électrochimique de 30 sec. La profondeur d'abrasion H (5/95) est la distance entre 2 lignes "parallèles" à la ligne moyenne du profil ayant un taux de portance de 5% et 95%. (voir fig. 1). Les figures 3 et 4 montrent qu'il existe une très bonne corrélation entre le paramètre ci- dessus et la présence de voile, tant à l'état brut (figure 3) qu'après brillantage (fig. 4). Ce paramètre H (5/95) est déterminé à l'aide d'un (ou plusieurs) profil(s) de microrugosité obtenu(s) de façon classique par une méthode optique, la topographie de la surface étant représentée avec une résolution de l'ordre de quelques dizaines de nanomètres, Un autre paramètre important est le pas moyen P ou la période moyenne de la microrugosité de surface, mesurée par voie optique, qui doit être aussi faible que possible; il doit être inférieur à 1 rm, et de préférence inférieur à 0,5 lm. La figure 2 donne une méthode de détermination de P. Un autre paramètre influant sur la réflectivité de tôles, telles quelles ou embouties (avant ou après brillantage), est lié à la texture métallurgique de la tôle ou de la bande; cette dernière peut être quantifiée par le taux de cornes tc et le rapport d'élancement A des grains. Le taux des cornes tc est déterminé suivant la procédure décrite dans la norme NF A 50301 de Juin 1976. Il est défini comme tc H maxi - H mini 100 = x 100 H moyen de l'embouti, avec, conventionnellement, le signe + si les cornes sont à 0-90 de la direction de laminage et le signe - si les cornes sont à f^ 45 de la direction de laminage. Ce taux de cornes doit être compris entre - 10 et 4%; Il est de préférence compris entre -8 et 2%. Si tc 4%, la réflectivité est diminuée. Le rapport d'élancement des grains A est égal au quotient de leur longueur moyenne à leur largeur moyenne pour les grains superficiels. Par longueur d'un grain on entend sa plus grande dimension dans la direction de laminage, et par largeur, sa plus grande dimension dans la direction perpendiculaire à la direction de laminage. Ces deux mesures sont effectuées dans le plan de la tôle, en surface de l'échantillon. Les grains sont mis en évidence par exemple par oxydation anodique. Il a été constaté que A doit être compris entre 3 et 20, et de préférence entre 10 et 18; si A 20 le taux de cornes devient trop élevé. Pour obtenir les meilleurs résultats, on doit avoir la relation - 8 à tc s 7 - 4 Ln A Si tc > 7 - 4 Ln A, la réflectivité diminue, si tc La figure 1 représente un profil de microrugosité et la définition de H(5/95). La ligne moyenne divise le profil en aires égales de part et d'autre de celle-ci. La figure 2 représente la définition du pas P, égal à la division de la longueur réelle, compte tenu de l'échelle dans la direction x, d'un segment comportant 2n+l points d'intersection successifs entre le profil et la ligne moyenne par n, pour n assez grand (par exemple > 4).. La figure 3 donne la corrélation entre H(5/95) et le taux de voile d'un métal brut. La figure 4 donne la corrélation entre H(5/95) et le taux de voile d'un métal brillanté. L'invention sera mieux comprise à l'aide des exemples suivants: EXEMPLES EXEMPLE 1 Des tôles en alliage 1092 selon la nomenclature d'Aluminum Association ont été laminées à chaud jusqu'à 6 mm, puis à froid à l'aide de cylindres rectifiés polis dans les conditions suivantes: Tôle 1 laminage de 6 à 3 mm, recuit à 250 C (montée à 20 C/h, maintien 3 h) laminage de 3 à 2 mm, recuit à l'air à 400 C montée à 10 C/h, maintien 2 h), décapage laminage à froid de 2 à 0,4 mm Tôle 2 laminage de 6 à 2 mm, recuit à l'air à 350 C, introduction four chaud, maintien 3 h laminage à froid de 3 à 2 mm, recuit à l'air à 400 C, introduction four chaud, maintien 2 h laminage à foid de 2 à 0,4 mm Tôle 3 laminage à froid de 6 à 2 mm, recuit à 350 C, introduction four chaud, maintien 3 h laminage à froid de 3 à 2 mm, recuit à 400 C, introduction four chaud, maintien 2 h laminage à froid de 2 à 0,4 mm On a obtenu les résultats suivants sur métal brut: Tôle I Tc | A IRéflectancel Voile 1 7-4LnA NO | % I | % | % l Io I I t III 1 1,5 5 78 8 -0,6 A I, 2 1-2,5 I 5 I 86 I 5 -0,6 * I I I I I I I 1 3 1-5 1 13 1 92 1 3 1 -3,3 1 | I! _ I I I EXEMPLE 2 Sur des tôles en 1092, de même structure métallurgique ( taux de cornes = - 3% et rapport d'élancement des grains A = 7), ayant des états de surface différents (par exemple contrôlés par polissage, mise sous presse ou laminage avec des cylindres polis plus ou moins finement..) on a obtenu les résultats suivants sur métal brut. Tôle 4: H(5/95) = 50 nm, P = 300 nm, réflectivité : 86% Tôle 5: H(5/95) = 200 nm, P = 300 nm, réflectivité : 71% Tôle 6: H(5/95) = 50 nm, P = 500 nm, réflectivité : 80% REVENDICATIONS 1. Bandes ou tôles en aluminium destinées au brillantage/anodisation, caractérisées en ce que la hauteur d'abrasion H(5/95) est inférieure à 500 nm et de préférence inférieure à 100 nm. 2. Bandes ou tôles selon la revendication 1 caractérisées en ce que le pas moyen de la rugosité P est inférieur à 1 am et préférentiellement inférieur à 0,5 am. 3. Bandes ou tôles selon une des revendications 1 ou 2 caractérisées en ce que le rapport d'élancement des grains A est compris entre 3 et 20 et préférentiellement entre 10 et 18. 4. Bandes ou tôles selon une des revendications 1 à 3 et destinées à l'emboutissage avant brillantage caractérisées en ce que le taux de cornes tc est compris entre -10 et 4%. 5. Bandes ou tôles selon la revendication 4 et destinées à l'emboutissage avant brillantage caractérisées en ce que le taux de cornes tc est compris entre -8 et 2%. 6. Bandes ou tôles selon une des revendications 1 à 4 caractérisées en ce que le taux de cornes tc et l'élancement A vérifient les relations -8 C tc (en %)